(57)【要約】【課題】この溶剤希釈型フッ素系潤滑剤組成物は，溶剤希釈後に溶剤中の固体成分が短期間で沈降するのを防止し，潤滑性，耐久性等の各種の特性を向上させる。【解決手段】この溶剤希釈型フッ素系潤滑剤組成物は，基油に少なくとも固形成分としての脂肪酸金属塩とフッ素樹脂との混合物を溶剤に分散させたものであり，基油として少なくともパーフルオロポリエーテル油を含んでいる。前記溶剤は, フッ素系溶剤，アルコール系溶剤，エーテル系溶剤，エステル系溶剤，炭化水素系溶剤から選択される。また，脂肪酸金属塩を構成する金属は，アルミニウム，カリウム，カルシウム，鉄，銅，ナトリウム，マグネシウム，リチウム等である。【特許請求の範囲】
【請求項１】
基油に固体成分として少なくとも脂肪酸金属塩とフッ素樹脂とを混合した混合物を溶剤に分散させたことを特徴とする溶剤希釈型フッ素系潤滑剤組成物。
【請求項２】
前記基油は，少なくともパーフルオロポリエーテル油を含んでいることを特徴とする請求項１に記載の溶剤希釈型フッ素系潤滑剤組成物。
【請求項３】
前記固体成分を構成する前記混合物には，脂肪酸アマイドが含まれていることを特徴とする請求項１又は２に記載の溶剤希釈型フッ素系潤滑剤組成物。
【請求項４】
前記固体成分は，０．１質量％〜２０質量％が前記溶剤に配合されていることを特徴とする請求項１〜３のいずれか１項に記載の溶剤希釈型フッ素系潤滑剤組成物。
【請求項５】
前記固体成分は，前記脂肪酸金属塩が５質量％〜９５質量％であり，前記フッ素樹脂が残部の９５質量％〜５質量％であることを特徴とする請求項１〜４のいずれか１項に記載の溶剤希釈型フッ素系潤滑剤組成物。
【請求項６】
前記固体成分における前記脂肪酸金属塩を構成する金属は，アルミニウム，亜鉛，カリウム，カルシウム，ストロンチウム，チタン，鉄，銅，ナトリウム，バリウム，マグネシウム，リチウムから選択される少なくとも１種であることを特徴とする請求項１〜５のいずれか１項に記載の溶剤希釈型フッ素系潤滑剤組成物。
【請求項７】
前記固体成分における前記脂肪酸金属塩を構成する脂肪酸は，炭素数が４〜２２の飽和脂肪酸，不飽和脂肪酸，及びこれらの誘導体から選択される少なくとも１種であることを特徴とする請求項１〜６のいずれか１項に記載の溶剤希釈型フッ素系潤滑剤組成物。
【請求項８】
前記脂肪酸金属塩について，前記飽和脂肪酸は酪酸，カプロン酸，カプリル酸，ペラルゴン酸，カプリン酸，ラウリン酸，ミリスチン酸，パルミチン酸，ステアリン酸，ベヘニン酸から選択される少なくとも１種であり，前記不飽和脂肪酸はオレイン酸，リノール酸，リノレン酸，リシノレン酸から選択される少なくとも１種であることを特徴とする請求項７に記載の溶剤希釈型フッ素系潤滑剤組成物。
【請求項９】
前記パーフルオロポリエーテル油は，０．１質量％〜４０質量％が前記溶剤に配合されていることを特徴とする請求項２〜８のいずれか１項に記載の溶剤希釈型フッ素系潤滑剤組成物。
【請求項１０】
前記脂肪酸アマイドは，０．０５質量％〜５質量％が前記溶剤に配合されていることを特徴とする請求項３〜９のいずれか１項に記載の溶剤希釈型フッ素系潤滑剤組成物。
【請求項１１】
前記脂肪酸アマイドは，モノアマイド，置換アマイド，ビスアマイドから選択される少なくとも１種であることを特徴とする請求項３〜１０のいずれか１項に記載の溶剤希釈型フッ素系潤滑剤組成物。
【請求項１２】
前記脂肪酸アマイドを構成する脂肪酸は，炭素数が４〜２２の飽和脂肪酸，不飽和脂肪酸，及びこれらの誘導体から選択される少なくとも１種であることを特徴とする請求項３〜１１のいずれか１項に記載の溶剤希釈型フッ素系潤滑剤組成物。
【請求項１３】
前記脂肪酸アマイドについて，前記飽和脂肪酸は酪酸，カプロン酸，カプリル酸，ペラルゴン酸，カプリン酸，ラウリン酸，ミリスチン酸，パルミチン酸，ステアリン酸，ベヘニン酸から選択される少なくとも１種であり，前記不飽和脂肪酸はオレイン酸，エルカ酸，リノール酸，リノレン酸，ステアリドン酸から選択される少なくとも１種であることを特徴とする請求項１２に記載の溶剤希釈型フッ素系潤滑剤組成物。
【請求項１４】
前記溶剤は, フッ素系溶剤，アルコール系溶剤，エーテル系溶剤，エステル系溶剤，炭化水素系溶剤から選択される少なくとも１種であることを特徴とする請求項１〜１３のいずれか１項に記載の溶剤希釈型フッ素系潤滑剤組成物。
【発明の詳細な説明】
【技術分野】
【０００１】
この発明は，例えば，潤滑グリースの粘ちょう性が原因で摺動部等の相対移動部材の動作が重く即ち高抵抗になるような潤滑部位の部材に薄膜塗布して使用される溶剤希釈型フッ素系潤滑剤組成物に関する。
【背景技術】
【０００２】
従来，溶剤希釈型フッ素系潤滑剤組成物は，フッ素系潤滑剤に溶剤を加え，これを良く混合攪拌させたものである。これらの溶剤希釈型フッ素系潤滑剤組成物は，給脂困難な機械装置の潤滑部位や潤滑が必要な部位の部材へ薄膜塗布して使用されているのが現状である。
【０００３】
一般に，フッ素樹脂は，固体潤滑剤として機械装置の潤滑部位に給脂して幅広く使用されており，優れた潤滑性を有しているものである。また，フッ素油であるパーフルオロポリエーテルは，非常に優れた温度特性，部材に対する濡れ性，摺動部位に対する潤滑特性，低蒸気圧性等の各種の特性を有している。
【０００４】
また，鋼板の表面に発生する錆の進行を抑制するため，鋼板の防錆剤が知られている。該鋼板の防錆剤は，フッ素系グリースを表面張力が弱く，濡れ性のよいフッ素系揮発性溶剤で溶かしたものである（例えば，特許文献１参照）。
【特許文献２】特開２００５−３４４０９０号公報
【発明の開示】
【発明が解決しようとする課題】
【０００５】
しかしながら，従来の溶剤希釈型フッ素系潤滑剤組成物は，固体成分であるフッ素樹脂の密度が溶剤の密度より大きいため，フッ素樹脂を溶剤に希釈後に，フッ素樹脂の固体成分が短期間で沈降してしまうという難点があった。また，溶剤希釈型フッ素系潤滑剤組成物について固体成分の沈降防止目的で分散性を改善するために，フッ素系界面活性剤が添加して用いられることが知られているが，このような溶剤希釈型フッ素系潤滑剤組成物は，価格が非常に高くなることと，動物等の生物の発達障害及び生殖機能障害を引き起こす恐れがあり，これはフッ素系界面活性剤がパーフルオロオクタン酸に由来するものであると報告されており，価格の面や安全性の面から使用し難いものであり，問題がある。
【０００６】
また，フッ素系潤滑剤としては，フッ素樹脂とパーフルオロポリエーテル油を組み合わせたフッ素系グリースが知られているが，両者とも化学的に安定で不活性なため，殆どの潤滑材料と排他的に作用し，特に，フッ素油は相手材との馴染み性が悪いために，潤滑部位に対して潤滑不良が生じる場合があった。
【０００７】
この発明の目的は，フッ素樹脂の溶剤への希釈後に，フッ素樹脂の固体成分が短期間で沈降してしまう問題を解決することであり，機械装置等の潤滑部位の相手材との馴染みの悪さを改善してフッ素系潤滑剤の潤滑特性の長所を活かすことであり，優れた潤滑性，それによる機械装置の長寿命を可能にし，耐久性を向上させる溶剤希釈型フッ素系潤滑剤組成物を提供することである。
【課題を解決するための手段】
【０００８】
この発明は，基油に固体成分として少なくとも脂肪酸金属塩とフッ素樹脂とを混合した混合物を溶剤に分散させたことを特徴とする溶剤希釈型フッ素系潤滑剤組成物に関する。  
【０００９】
この溶剤希釈型フッ素系潤滑剤組成物において，前記基油は，少なくともパーフルオロポリエーテル油を含んでいるものである。
【００１０】
また，この溶剤希釈型フッ素系潤滑剤組成物は，前記固体成分を構成する前記混合物には，脂肪酸アマイドが含まれているものである。
【００１１】
また，前記固体成分は，０．１質量％〜２０質量％が前記溶剤に配合されている。更に，前記固体成分は，前記脂肪酸金属塩が５質量％〜９５質量％であり，前記フッ素樹脂が残部の９５質量％〜５質量％である。
【００１２】
また，この溶剤希釈型フッ素系潤滑剤組成物において，前記固体成分における前記脂肪酸金属塩を構成する金属は，アルミニウム，亜鉛，カリウム，カルシウム，ストロンチウム，チタン，鉄，銅，ナトリウム，バリウム，マグネシウム，リチウムから選択される少なくとも１種である。また，前記固体成分における前記脂肪酸金属塩を構成する脂肪酸は，炭素数が４〜２２の飽和脂肪酸，不飽和脂肪酸，及びこれらの誘導体から選択される少なくとも１種である。
【００１３】
また，前記脂肪酸金属塩について，前記飽和脂肪酸は酪酸，カプロン酸，カプリル酸，ペラルゴン酸，カプリン酸，ラウリン酸，ミリスチン酸，パルミチン酸，ステアリン酸，ベヘニン酸から選択される少なくとも１種であり，前記不飽和脂肪酸はオレイン酸，リノール酸，リノレン酸，リシノレン酸から選択される少なくとも１種である。
【００１４】
また，前記パーフルオロポリエーテル油は，０．１質量％〜４０質量％が前記溶剤に配合されている。
【００１５】
また，前記脂肪酸アマイドは，０．０５質量％〜５質量％が前記溶剤に配合されている。更に，前記脂肪酸アマイドは，モノアマイド，置換アマイド，ビスアマイドから選択される少なくとも１種である。
【００１６】
また，前記脂肪酸アマイドを構成する脂肪酸は，炭素数が４〜２２の飽和脂肪酸，不飽和脂肪酸，及びこれらの誘導体から選択される少なくとも１種である。更に，前記脂肪酸アマイドについて，前記飽和脂肪酸は酪酸，カプロン酸，カプリル酸，ペラルゴン酸，カプリン酸，ラウリン酸，ミリスチン酸，パルミチン酸，ステアリン酸，ベヘニン酸から選択される少なくとも１種であり，前記不飽和脂肪酸はオレイン酸，エルカ酸，リノール酸，リノレン酸，ステアリドン酸から選択される少なくとも１種である。
【００１７】
この溶剤希釈型フッ素系潤滑剤組成物において，前記溶剤は, フッ素系溶剤，アルコール系溶剤，エーテル系溶剤，エステル系溶剤，炭化水素系溶剤から選択される少なくとも１種である。
【発明の効果】
【００１８】
この溶剤希釈型フッ素系潤滑剤組成物は，上記のように構成されており，固体潤滑剤として優れた特性を有するフッ素樹脂と，食品添加剤や潤滑グリースの増ちょう剤として汎用的に用いられる脂肪酸金属塩とを組み合わせた混合物を用いることにより，上記混合物の溶剤への希釈後に，溶剤中のフッ素樹脂が短期間で沈降することを防止することができる。また，この溶剤希釈型フッ素系潤滑剤組成物は，固体成分として脂肪酸金属塩とフッ素樹脂とを組み含わせて用いることにより，それらの相乗効果により，脂肪酸金属塩単独又はフッ素樹脂単独では得られない良好な潤滑性，耐久性，機械装置に対する潤滑不良で発生する損傷を防止する等の各種の特性を向上させることができる。また，この溶剤希釈型フッ素系潤滑剤組成物は，固体成分として，樹脂の潤滑剤として用いられる脂肪酸アマイドを添加することにより，潤滑性を更に向上させることができる。
【発明を実施するための最良の形態】
【００１９】
この発明による溶剤希釈型フッ素系潤滑剤組成物は，特に，基油として少なくともパーフルオロポリエーテル油を選定すると共に，少なくとも固体成分としての脂肪酸金属塩とフッ素樹脂を選定し，場合によっては，固体成分として脂肪酸アマイドを添加し，これらを溶剤中に分散させて作られている。パーフルオロポリエーテル油は，市販されているものであり，入手が可能な直鎖タイプ及び／又は側鎖タイプを用いることができる。これらのパーフルオロポリエーテル油は，粘度の違い等を有するという各種のものが存在するが，これらを単独／又は組み合わせて用いることができるものであり，パーフルオロポリエーテル油の種類を使用用途によって使い分けることが望ましいものである。また，脂肪酸アマイドは，モノアマイド，置換アマイド，ビスアマイド等の各種のものが存在し，脂肪酸アマイドを構成する脂肪酸も各種のものが存在するものであり，脂肪酸アマイドとしてはこれらのものの単独又は組み合わせて用いることができるものである。
【００２０】
この溶剤希釈型フッ素系潤滑剤組成物は，基油としてのパーフルオロポリエーテル油の所定量と，少なくとも固体成分としてフッ素樹脂と脂肪酸金属塩との所定量を，使用用途によっては，脂肪酸アマイドの所定量を，予め決められた所定の溶剤に良好に分散させて適正に作ることができるものであって，具体的には，固体成分を０．１質量％〜２０質量％，脂肪酸アマイドを添加する場合には脂肪酸アマイドを０．０５質量％〜５質量％，及びパーフルオロポリエーテル油を０．１質量％〜４０質量％の割合で溶剤に分散させることにより，所望の特性，即ち，優れた分散性と潤滑性能を得ることができる。また，この溶剤希釈型フッ素系潤滑剤組成物は，使用目的に合わせて，溶剤希釈型フッ素系潤滑剤組成物自体を適正な濃度にすることができるものであり，以下のように調整して作製することができる。
【００２１】
この溶剤希釈型フッ素系潤滑剤組成物について，脂肪酸金属塩とフッ素樹脂の固体成分が溶剤に対して０．１質量％未満の場合には，潤滑性，及び耐久性の要求を満たすことが難しいことが分かった。そこで，上記固体潤滑剤と溶剤との混合比を適宜変えることにより，溶剤揮発後に残った状態によってグリース状潤滑剤，半乾燥潤滑剤，又は乾燥潤滑剤のものとしての各種の用途を満たすことができるように作製できる。また，パーフルオロポリエーテル油が溶剤に対して０．１質量％未満の場合には，上記固体成分の場合と同様に，潤滑性，及び耐久性の要求を満たすことが難しいことが分かった。
【００２２】
また，脂肪酸金属塩とフッ素樹脂の固体成分が溶剤に対して２０質量％以上の場合には，溶剤希釈型潤滑剤としての利点を十分に発揮させることができないことが分かった。
また，パーフルオロポリエーテル油が溶剤に対して４０質量％以上の場合には，溶剤希釈型グリースとしての利点を十分に発揮させることができないことが分かった。
上記のことより，固体潤滑剤とパーフルオロポリエーテル油との合計が，基油に対して６０質量％以上の場合には，溶剤希釈型グリースとしての利点を十分に発揮させることができないものである。
従って，この溶剤希釈型フッ素系潤滑剤組成物は，フッ素樹脂と脂肪酸金属塩との固体成分を０．１質量％〜２０質量％の割合で溶剤に分散させ，また，パーフルオロポリエーテル油を０．１質量％〜４０質量％の割合で溶剤に分散させることにより，所望の特性，即ち，優れた分散性と潤滑性能を得ることができる。
【００２３】
また，この溶剤希釈型フッ素系潤滑剤組成物について，固体潤滑剤の構成成分である脂肪酸金属塩とフッ素樹脂との比率を変えることにより，溶剤中での沈降度合いを適正にコントロールすることができるものであり，固体潤滑剤は，脂肪酸金属塩が５質量％〜９５質量％とフッ素樹脂が残部の９５質量％〜５質量％との混合物で構成することが望ましい。フッ素樹脂が脂肪酸金属塩に対して９５質量％以上である場合には，分散性の改善に効果が見られない。また，フッ素樹脂が脂肪酸金属塩に対して５質量％以下である場合には，上記９５質量％以上である場合と同様に，分散性の改善に効果が見られなかった。
【００２４】
この溶剤希釈型フッ素系潤滑剤組成物において，脂肪酸金属塩を構成する脂肪酸と脂肪酸アマイドを構成する脂肪酸は，炭素数が４以上，好ましくは，炭素数が４〜２２の飽和脂肪酸，不飽和脂肪酸，及びそれらの誘導体の少なくとも１つからそれぞれ構成されるものが用いられる。また，固体成分として脂肪酸アマイドを添加する場合には，脂肪酸アマイドは，モノアマイド，置換アマイド，ビスアマイドから選択される少なくとも１種が使用される。
【００２５】
この溶剤希釈型フッ素系潤滑剤組成物について，液体成分であるパーフルオロポリエーテル油は，直鎖タイプ及び／又は側鎖タイプを用いることができる。これらの液体成分としてのパーフルオロポリエーテル油は，各種のものが存在するが，単独のもの及び／又は混合したものが用いられ，使用用途によって使い分けすることが好ましい。
【００２６】
また，脂肪酸金属塩を構成する金属は，典型金属及び／又は遷移金属，具体的には，アルミニウム，亜鉛，カリウム，カルシウム，ストロンチウム，チタン，鉄，銅，ナトリウム，バリウム，マグネシウム，リチウム等が単独又はこれらの２種以上を混合して用いられる。また，金属塩を形成する飽和脂肪酸としては，例えば，酪酸，カプロン酸，カプリル酸，ペラルゴン酸，カプリン酸，ラウリン酸，ミリスチン酸，パルミチン酸，ステアリン酸，ベヘニン酸等が用いられる。また，不飽和脂肪酸としては，例えば，オレイン酸，リノール酸，リノレン酸，リシノレン酸等が用いられる。これらの飽和又は不飽和の脂肪酸は，単独又は２種以上を混合して用いられる。更に，前記脂肪酸アマイドについて，前記飽和脂肪酸は，酪酸，カプロン酸，カプリル酸，ペラルゴン酸，カプリン酸，ラウリン酸，ミリスチン酸，パルミチン酸，ステアリン酸，ベヘニン酸から選択される少なくとも１種であり，また，前記不飽和脂肪酸はオレイン酸，エルカ酸，リノール酸，リノレン酸，ステアリドン酸から選択される少なくとも１種である。
【００２７】
フッ素樹脂としては，固体潤滑剤として用いられているポリテトラフルオロエチレン（ＰＴＦＥ），テトラフルオロエチレン・パーフルオロアルキルビニルエーテル共重合体（ＰＦＡ），テトラフルオロエチレン・ヘキサフルオロプロピレン共重合体（ＦＥＰ），テトラフルオロエチレン・エチレン共重合体（ＥＴＦＥ），ポリビニリデンフルオライド（ＰＶＤＦ），ポリクロロトリフルオロエチレン（ＰＣＴＦＥ）等が単独又は２種以上混合して用いられる。フッ素樹脂は，上記のものを使用用途によって選定し，それぞれ適正な分子量や粒径を変えて使用することができる。
【００２８】
溶剤としては，種々の溶剤を用いることができるが，好ましくは，フッ素系溶剤，アルコール系溶剤，エーテル系溶剤，エステル系溶剤，炭化水素系溶剤等が，単独又はこれらの２種以上を混合して用いることができる。また，溶剤としては，引火性が無く，速やかに揮発するフッ素系溶剤を単独又は他の溶剤と混合して用いることもできる。
【００２９】
フッ素系溶剤としては，地球温暖化係数が小さく，オゾン破壊係数がゼロであるハイドロフルオロエーテル（ＨＦＥ），ハイドロフルオロカーボン（ＨＦＣ），パーフルオロカーボン（ＰＦＣ）等が単独又は２種以上を混合して用いることが環境破壊等が発生せず，好ましいものである。
【００３０】
この溶剤希釈型フッ素系潤滑剤組成物は，一般的に使用されている脂肪酸金属塩とフッ素樹脂とを同時に用いることにより，溶剤中でのフッ素樹脂の沈降を遅延し得ることを確認し，本発明を完成させることができた。この溶剤希釈型フッ素系潤滑剤組成物は，上記のような新規な目的及び構成により，特に，脂肪酸金属塩とフッ素樹脂とを混合して使用することにより，動物等の生物の発達障害及び生殖障害を引き起こす恐れがなくなり，且つ高価なフッ素系界面活性剤を使用することなく安価に製造することができ，従来の溶剤希釈型フッ素系潤滑剤組成物の性能を維持しつつ，フッ素樹脂の沈降を遅延させる効果を発現すると共に，潤滑性や耐久性を向上させることができた。
【００３１】
この溶剤希釈型フッ素系潤滑剤組成物は，脂肪酸アマイドを用いる場合には，例えば，次のようにして調製される。（ａ）液体成分であるパーフルオロポリエーテル油に固体成分の脂肪酸金属塩，フッ素樹脂，及び脂肪酸アマイドを所定量添加し，適当な装置による混練及びミーリングした後，所定量の溶剤を加え，再度，混練及びミーリングを行う方法，或いは（ｂ）加熱攪拌が可能な反応釜に，液体成分であるパーフルオロポリエーテル油とフッ素樹脂及び脂肪酸とを加えて加熱溶解させ，そこに金属水酸化物を所定量添加してケン化反応（金属塩化反応）させ，これを冷却した後に，脂肪酸アマイドを所定量添加し，適当な装置による混練及びミーリングした後，所定量の溶剤を加え，再度，混練及びミーリングを行う方法がある。
【００３２】
以下，この発明による溶剤希釈型フッ素系潤滑剤組成物の具体的な実施例を挙げて説明する。
まず，この溶剤希釈型フッ素系潤滑剤組成物として実施例１，実施例２及び実施例３を調製し，これに対し，比較例１及び比較例２を調製した。
液体成分として，ＡとＢを使用した。
Ａ：Ｒｆ［（ＯＣＦ（ＣＦ3 ）ＣＦ2 ）ｎ（ＯＣＦ2 ）ｍ］ＯＲｆ
Ａの動粘度は４０℃で３４５ｃＳｔである。
但し，Ｒｆ：Ｆ又はパーフルオロメチル基（ＣＦ3 ）である。
固体潤滑剤として，Ｂ，Ｃ，及びＤを使用した。
Ｂ：１２ヒドロキシステアリン酸リチウム
Ｃ：ステアリン酸モノアルミニウム
Ｄ：懸濁重合ポリテトラフルオロエチレン
Ｄの分子量は数十万であり，平均粒子径は２〜４μｍである。
脂肪酸アマイドとして，Ｅ，及びＦを使用した。
Ｅ：エルカ酸モノアマイド
Ｆ：ステアリン酸モノアマイド
溶剤として，Ｇ，及びＨを使用した。
Ｇ：ハイドロフルオロエーテル
Ｇの沸点は７８℃，液密度１．４３ｇ／ｍｌである。
Ｈ：ハイドロフルオロカーボン
Ｈの沸点は５５℃，液密度１．５８ｇ／ｍｌである。
【００３３】
上記の液体潤滑剤Ａ，固体潤滑剤Ｂ，Ｃ，及びＤ，脂肪酸アマイドＥ，及びＦ，並びに溶剤Ｇ，及びＨを組み合わせて，溶剤希釈型フッ素系潤滑剤組成物についての実施例１，実施例２，実施例３，比較例１，及び比較例２を調製した。単位の％は，いずれも質量％である。
【００３４】
−実施例１−
実施例１として，液体成分：Ａ（１．０％），固体成分：Ｂ（０．１％），Ｄ（０．１％），脂肪酸アマイド：Ｅ（０．１％），及び溶剤：Ｇ（９８．７％）から溶剤希釈型フッ素系潤滑剤組成物を調製した。
【００３５】
−実施例２−
実施例２として，液体成分：Ａ（３．５％），固体成分：Ｃ（０．２５％），Ｄ（１．０％），脂肪酸アマイド：Ｅ（０．２５％），及び溶剤：Ｈ（９５．０％）から溶剤希釈型フッ素系潤滑剤組成物を調製した。
【００３６】
−実施例３−
実施例３として，液体成分：Ａ（３２．５％），固体成分：Ｂ（１．０％），Ｄ（１３．０％），脂肪酸アマイド：Ｆ（２．５％），及び溶剤：Ｇ（５０．０％）から溶剤希釈型フッ素系潤滑剤組成物を調製した。
【００３７】
−比較例１−
比較例１として，液体成分：Ａ（１．０％），固体成分：Ｄ（０．２％），及び溶剤：Ｇ（９８．８％）から溶剤希釈型フッ素系潤滑剤組成物を調製した。
【００３８】
−比較例２−
比較例２として，液体成分：Ａ（３．３％），固体成分：Ｄ（１．７％），及び溶剤：Ｈ（９５．０％）から溶剤希釈型フッ素系潤滑剤組成物を調製した。
【００３９】
実施例１〜３，比較例１，２について，下記の各種の試験方法によってそれぞれの評価をした。
１．分散性を確認する沈降試験としては，次のとおりである。
高さ１２０ｍｍ，幅４０ｍｍのスクリューキャップ付きガラス瓶に，各試料
１００ｇを入れ，沈降状態を測定した。
２．相手材に対する耐摩擦特性評価試験としては，次のとおりである。
シェル４球試験機を用いて，試験片：ＳＵＪ２（１／２インチ），２８等級，
回転数：５０回／分，荷重：９８Ｎ，温度：室温，時間：５分間の条件の下で
摩擦特性試験を行い，摩擦係数を測定した。
この摩擦特性試験で使用したシェル４球試験機は，摩擦係数が予め決められた上限設定値を越えると，自動的に運転が停止するように設定されている。摩擦係数の上限設定値は変更可能である。また，シェル４球試験機は，正常な状態での運転時間は予め決められた時間に設定されている。運転時間は適正に変更可能である。この摩擦特性試験では，摩擦係数の上限設定値は０．５であり，また，運転時間は５分間に設定されている。
【００４０】
実施例１〜３，及び比較例１，２に対する各種の試験結果は，次のとおりであった。
１．実施例１の溶剤希釈型フッ素系潤滑剤組成物は，沈降状態が不均一であるが，溶剤全体に分散状態を維持していた。摩擦特性は，摩擦係数上限異常にて１分５０秒でシェル４球試験機を停止した。即ち，耐摩擦特性評価試験において，運転開始より１分５０秒で摩擦係数が予め設定した上限設定値０．５を越えたため，リミッターが作動してシェル４球試験機の運転が自動的に停止した。
２．実施例２の溶剤希釈型フッ素系潤滑剤組成物は，沈降状態がやや不均一であるが，溶剤全体に分散状態を維持していた。摩擦特性は，５分間異常がなかった。
３．実施例３の溶剤希釈型フッ素系潤滑剤組成物は，沈降状態が溶剤全体に分散状態を維持していた。摩擦特性は，５分間異常がなかった。
４．比較例１の溶剤希釈型フッ素系潤滑剤組成物は，沈降状態が３０分で固体成分が全て沈降した。摩擦係数は，摩擦係数上限異常にて４５秒でシェル４球試験機を停止した。  ５．比較例２の溶剤希釈型フッ素系潤滑剤組成物は，沈降状態が１０分で固体成分が全て沈降した。摩擦係数は，５分間異常がなかった。
上記の試験結果から，実施例１，２，３は，分散性及び摩擦特性についてそれぞれ良好であった。これに対して，比較例１は，分散性及び摩擦特性について十分に降下があるものとは言えず，また，比較例２は，摩擦係数では効果があったものの，分散性について効果が不十分であった。
【産業上の利用可能性】
【００４１】
この発明による溶剤希釈型フッ素系潤滑剤組成物は，例えば，潤滑グリースの粘ちょう性が原因で動作が重くなってしまう精密部品等の摺動部や潤滑グリースが給脂困難な相対移動部材間を潤滑するために使用して有効である。